(57)【要約】【課題】基紙への定着性、接着剤皮膜の凝集力がともに強く、印刷機やプリンターなどを走行中に接着剤が摩耗したり脱落しない表面強度の強い親展葉書用圧着用紙を提供する。【解決手段】感圧接着剤層が架橋剤を含有することを特徴とする親展葉書用圧着用紙。前記の架橋剤がジルコニウム化合物、特に炭酸ジルコニウムアンモニウムであったり、カルボジイミド系化合物であると好ましい。また、前記の感圧接着剤がさらに水溶性高分子を含有することが好ましい。【選択図】図３
2004216831.tif 000002
【特許請求の範囲】
【請求項１】
接着剤基剤と微粒子充填剤とを主成分としてなる感圧接着剤を基紙の少なくとも一方に設けてなる親展葉書用圧着用紙であって、該感圧接着剤が架橋剤を含有することを特徴とする親展葉書用圧着用紙。
【請求項２】
前記架橋剤がジルコニウム化合物であることを特徴とする請求項１に記載の親展葉書用圧着用紙。
【請求項３】
前記ジルコニウム化合物が、炭酸ジルコニウムアンモニウムであることを特徴とする請求項２に記載の親展葉書用圧着用紙。
【請求項４】
前記架橋剤がカルボジイミド系化合物であることを特徴とする請求項１に記載の親展葉書用圧着用紙。
【請求項５】
前記感圧接着剤がさらに水溶性高分子を含有することを特徴とする請求項１〜４のいずれか１項に記載の親展葉書用圧着用紙。
【発明の詳細な説明】
【０００１】
【発明の属する技術分野】
本発明は、親展葉書用圧着用紙に関する。
【０００２】
【従来の技術】
封書に代わる「圧着葉書」と呼ばれるものが多方面で広く使用されている。これは、圧力により接着可能な再剥離型の感圧接着剤を基紙に塗工した用紙（本発明では、以下親展葉書用圧着用紙という）を用い、固定情報をフォーム印刷機で印刷し、次いで親展情報を静電記録方式等のノンインパクトプリンターで印字した後に、二つ折り又は三つ折りに折りに畳んで接着して郵送し、受信者が情報面を剥離して情報を読み取る方法である。
【０００３】
上記感圧接着剤は、特公平５−５７１１７号公報（特許文献１参照）や特公平５−５７１１８号公報（特許文献２参照）に提案されているように、接着剤基剤に特定粒径のシリカや澱粉粒子を適宜配合して得られ、その接着剤層同士を対接させた状態で強圧をかけることにより、互いの高分子が自己拡散により密着するタイプのものであった。
【０００４】
しかしながら昨今では、印刷機やプリンターの高速化が進んでいるために、印刷機やプリンターなどを走行中に接着剤が脱落して品質安定性に欠け、印刷機やプリンターを汚し操業性が悪い等という問題が指摘されていた。
【０００５】
これを解決するために、特開２００１−３３５７６８号公報（特許文献３参照）には、感圧接着剤中の主成分であるメタクリル酸メチルグラフト共重合天然ゴム系ラテックスに、スチレンリッチＳＢＲラテックスを配合してなる親展葉書用圧着用紙が、特開２００１−３３５７６９号公報（特許文献４参照）には、感圧接着剤中の主成分であるメタクリル酸メチルグラフト共重合天然ゴム系ラテックスに、ポリスチレンエマルジョンを配合してなる親展葉書用圧着用紙がそれぞれ提案されているが、これでは前記したような接着剤の脱落を防止するには不十分であった。
【０００６】
【特許文献１】
特公平５−５７１１７号公報
【特許文献２】
特公平５−５７１１８号公報
【特許文献３】
特開２００１−３３５７６８号公報
【特許文献４】
特開２００１−３３５７６９号公報
【０００７】
【発明が解決しようとする課題】
本発明は、接着剤基剤と微粒子充填剤とを主成分としてなる感圧接着剤を基紙の少なくも一方に設けてなる親展葉書用圧着用紙であって、該感圧接着剤の基紙への定着性、接着剤皮膜の凝集力がともに強く、印刷機やプリンターなどを走行中に接着剤が摩耗したり脱落することのない表面強度の強い親展葉書用圧着用紙を提供することを課題とする。
【０００８】
【課題を解決するための手段】
本発明者等は、感圧接着剤が架橋剤によって架橋構造を形成することにより前記課題を解決できることを見出し、本発明を完成するに至った。
【０００９】
すなわち本発明は、接着剤基剤と微粒子充填剤とを主成分としてなる感圧接着剤を基紙の少なくも一方に設けてなる親展葉書用圧着用紙であって、該感圧接着剤が架橋剤を含有することを特徴とする。前記架橋剤は、ジルコニウム化合物、カルボジイミド系化合物であると好ましい。特に、炭酸ジルコニウムアンモニウムであると一層好ましい。また、前記感圧接着剤がさらに水溶性高分子を含有することが好ましい。
【００１０】
【発明の実施の形態】
以下、本発明を詳細に説明する。本発明の感圧接着剤は、通常状態では接着することがなく加圧により接着し且つ必要時に剥離し得る接着剤、いわゆる粘着層を形成するものであって、接着剤基剤と微粒子充填剤とを主成分としてなり、これを基紙の少なくとも一方に設けることで親展葉書用圧着用紙が得られる。
【００１１】
接着剤基剤は接着剤主剤と補助接着剤とからなる。接着剤主剤としては、ラテックスである天然ゴムラテックスやＭＧラテックスと呼ばれるメタクリル酸メチルグラフト共重合天然ゴム系ラテックス、アクリル系ラテックス等が使用できる。また、補助接着剤として、水性のＳＢＲラテックスやＮＢＲラテックス、ウレタンエマルジョン、エチレン・酢酸ビニル共重合体エマルジョン等が、また同じく補助接着剤として水溶性のポリビニルアルコール（以下、ＰＶＡと略記）とその変性物やポリビニルピロリドン、カルボキシメチルセルロース（以下、ＣＭＣと略記）、各種デンプンとその変性物、ゼラチン、カゼイン、スチレン・無水マレイン酸共重合体、ウレタン、ポリアクリルアミド等が使用できる。
【００１２】
本発明では、上記接着剤は、架橋剤と反応して架橋構造を形成し得る物質を含有することが必要であり、具体的には、水酸基、カルボキシル基、アミノ基、アミド基、チオール基、エステル基、カルボニル基、ウレタン結合、活性オレフィン、複素環等の官能基の１種類以上を含む物質を挙げることができる。この理由について本発明者等は、後述する架橋剤と該官能基が反応して架橋構造を形成し、その結果、該感圧接着剤層の基紙への定着性、接着剤皮膜の凝集力が強くなり、印刷機やプリンターなどの走行中に接着剤が摩耗したり脱落することがなくなるからである、と推測している。
【００１３】
接着剤基剤の主剤してとして使用できるＭＧラテックスはメタクリル酸メチルに由来するエステル基を有し、アクリル系ラテックスはカルボキシル基やエステル基を有するので好ましく使用できる。また、補助接着剤として使用できるＳＢＲラテックスやＮＢＲラテックスは通常、カルボキシル基やエステル基を含有するので好ましく使用できる。また、ウレタンエマルジョンはウレタン結合を含有し、エチレン・酢酸ビニル共重合体エマルジョンはカルボニル基を含有するので好ましく使用できる。ＰＶＡは水酸基を含有するので好ましく使用でき、その変性物はカルボキシル基変性物やアセトアセチル基変性したもの等が好ましく使用できる。ポリビニルピロリドンは複素環とカルボニル基を含み、ＣＭＣや溶解デンプンは水酸基を含み、ゼラチンやカゼインはカルボキシル基や水酸基を含むので好ましく使用できる。スチレン・無水マレイン酸共重合体はカルボニル基を含み、ウレタンはウレタン結合を有し、ポリアクリルアミドはアミド基を有するので好ましく使用できる。
【００１４】
また、架橋剤と反応して架橋構造を形成し得る物質として、水溶性高分子を使用すると架橋構造がより形成し易い。具体的には、ＰＶＡ及びその変性物やポリビニルピロリドン、ＣＭＣ、各種デンプンとその変性物、ゼラチン、カゼイン、スチレン・無水マレイン酸共重合体、ウレタン、ポリアクリルアミド等を使用することができる。
【００１５】
上記した接着剤主剤（天然ゴムラテックス、ＭＧラテックス、アクリル系ラテックス等）と補助接着剤（ＳＢＲラテックス、ＮＢＲラテックス、ＰＶＡ等の水溶性バインダー）との配合割合は、感圧接着剤層の接着力と、基紙への定着性や接着層皮膜の凝集力とのバランスに影響するため、適度に調整する必要があり、接着剤主剤と補助接着剤とは質量比で９７：３〜５０：５０であることが好ましい。補助接着剤が３質量部未満の場合は、感圧接着剤層の基紙への定着性が低下し、逆に補助接着剤が５０質量部を超える場合は、重ね合わせ面における接着層同士の接着力が低下し適切な剥離性能が得られない。
【００１６】
本発明で使用できる架橋剤として、ホルマリンやグリオキザールのようなアルデヒド系化合物、ジアセチルやクロルペンタンジオンのようなケトン系化合物、反応性のオレフィンを持つ化合物、Ｎ−メチロール化合物、イソシアネート類、アジリジン化合物類、カルボジイミド系化合物類、エポキシ化合物、ｐ−トルエンスルホン酸等の有機酸、塩酸や硫酸、燐酸等の無機酸及びこれらのアンモニウム塩、クロム明ばん、硫酸ジルコニウムや塩酸ジルコニウム、炭酸ジルコニウムカリウム、炭酸ジルコニウムアンモニウム等のジルコニウム化合物、ホウ酸及びホウ酸塩、硫酸亜鉛、蟻酸カルシウム等を挙げることができ、これらを１種以上使用することができる。特に、炭酸ジルコニウムアンモニウムは、その架橋の反応性の速さから好ましく使用することができる。
【００１７】
架橋剤の添加量は前記官能基を含む水性バインダー１００質量部に対して０．５〜５０質量部、好ましくは１〜３０質量部である。架橋剤の使用量が０．５質量部より少ないと架橋が不十分となり感圧接着剤層の基紙への定着性や凝集力が不十分となりやすく、５０質量部を超えると重ね合わせ面における接着層同士の接着力が低下し、適切な剥離性能が得られない。
【００１８】
本発明の感圧接着剤においては微粒子充填剤を配合する。微粒子充填剤としては、接着剤との親和力が小さいものであって粒子形状が規則的に整ったものを用いるのがよい。このようなものとしては、例えば、炭酸カルシウム、クレー、タルク、シリカ、アルミナ、水酸化アルミニウム、酸化チタン、酸化亜鉛、サチンホワイト、珪藻土、ガラス粉末、シラスバルーン、活性白土、穀物デンプン粒子及びその変性物、ゼオライト、微球状アクリル樹脂、微球状メタクリル樹脂、微球状ポリエチレン、プラスチックピグメント等が挙げられる。これらの微粒子充填剤は、単独で用いてもよいし２種以上組み合わせて用いてもよい。
【００１９】
また、本発明の感圧接着剤においては、接着剤１００質量部に対して、微粒子充填剤を３０〜３００質量部、好ましくは５０〜２５０質量部の範囲で配合する。３０質量部未満では耐ブロッキング性が低下したり接着力が強すぎて剥離しにくくなり、３００質量部を超えると接着力が低くなりすぎるので好ましくない。
【００２０】
このようにして得られる感圧接着剤には、必要に応じて、粘着剤に慣用されている添加剤、例えば粘着付与剤、粘度調整剤、老化防止剤、ＵＶ吸収剤、安定剤、防腐剤、着色剤、消臭剤、消泡剤などを添加することができる。
【００２１】
本発明の感圧接着剤は、グラビアコーター、ロールコーター、エアーナイフコーター、バーコーターなどの塗工手段により基紙面に塗工される。基紙面への感圧接着剤の塗工量は、感圧接着剤層の接着性、剥離性などのため、１〜３０ｇ／ｍ２、好ましくは３〜１５ｇ／ｍ２、さらに好ましくは５〜１０ｇ／ｍ２とするのがよい。
【００２２】
本発明の感圧接着剤が塗工される基紙としては、通常の紙が主として使用できる。これは通常、針葉樹晒クラフトパルプ（ＮＢＫＰ）、広葉樹晒クラフトパルプ（ＬＢＫＰ）、針葉樹晒サルファイトパルプ（ＮＢＳＰ）等の製紙用パルプを３００〜６００ｍｌＣ．Ｓ．Ｆ．に叩解し、これにクレー、カオリン、炭酸カルシウム、酸化チタンなどのフィラー、澱粉、ＰＶＡ等の紙力増強剤、メラミン樹脂、尿素樹脂、ポリアミド・エピクロルヒドリン、ポリアクリルアミド等の湿潤紙力増強剤、ロジン系サイズ剤、アルキルケテンダイマー系サイズ剤等のサイズ剤、蛍光増白剤、着色染顔料、定着剤等を適宜添加し、円網抄紙機や長網抄紙機等の公知の抄紙機を使用して常法に基き、坪量４０〜１５０ｇ／ｍ２で抄紙して製造する。また、抄紙途中でサイズプレス装置を使用してサイズ剤、紙力増強剤等を塗工することも適宜行うことができる。また、その表面に、平滑性を向上するためのフィラーとバインダーからなる塗工層を設けることもできる。
【００２３】
また、本発明の感圧接着剤が塗工される基紙としては、通常の紙の他に、合成紙、あるいはポリエチレン、ポリエチレンテレフタレート、ポリプロピレン、塩化ビニルなどの合成フィルムを用いることもできる。これらの合成フィルムを用いる場合には、基紙の表面をマット処理、コロナ処理などの表面処理を施すのが好ましい。
【００２４】
本発明による親展葉書用圧着用紙を使用した三つ折り葉書を製造する一例を図に基づいて説明する。図１は本発明の三つ折り葉書の表面展開図、図２はこの葉書の裏面展開図、図３は葉書を折り込む際の状態説明図である。本発明の親展葉書用圧着用紙は、先ず所定巾にスリットされ、ロール状に巻き取られ、その表裏面に所定情報がフォーム印刷機（オフセット輪転印刷機がほとんどである）で印刷される。ついでその両端にノンインパクトプリンターでの紙送りを正確にするためのスプロケット穴１が開けられる。次いで、コンピューターに蓄積された各種データより、宛名Ａ、秘匿すべき情報Ｂ、Ｃ、Ｅ、Ｆがノンインパクトプリンターにより印字される。次いで用紙は、Ｂ面とＣ面が接するように、且つＥ面とＦ面が接するように、折り線部２ａ、２ｂで連続的に折り込まれ、シーラーのロール間を通過する際に高い圧力（通常は線圧で４０ｋｇｆ／ｃｍ以上）を掛けられることにより貼合され、次いで１枚ずつ葉書の形に切断される。これにより受取人は該圧着葉書を剥離することにより印字された秘匿情報を読むことができる。この際、剥離を容易にするために端部に剥離剤を印刷しておく等の公知の方法を適宜施すこともできる。
【００２５】
次に本発明による親展葉書用圧着用紙を使用した二つ折り葉書を製造する一例を図に基づいて説明する。図４は本発明の二つ折り葉書の表面展開図、図５はこの葉書の裏面展開図、図６は葉書を折り込む際の状態説明図である。本発明の親展葉書用圧着用紙は、先ず所定巾にスリットされ、ロール状に巻き取られ、その表裏面に所定情報がフォーム印刷機（オフセット輪転印刷機がほとんどである）で印刷される。ついでその両端にノンインパクトプリンターでの紙送りを正確にするためのスプロケット穴３が開けられる。次いで、コンピューターに蓄積された各種データより、宛名Ｇ、秘匿すべき情報Ｉ、Ｊがノンインパクトプリンターにより印字される。次いで用紙は、Ｉ面とＪ面が接するように、折り線部２ａ、２ｂで連続的に折り込まれ、シーラーのロール間を通過する際に高い圧力（通常は線圧で４０ｋｇｆ／ｃｍ以上）を掛けられることにより貼合され、次いで１枚ずつ葉書の形に切断される。これにより受取人は該圧着葉書を剥離することにより印字された秘匿情報を読むことができる。この際剥離を容易にするために端部に剥離剤を印刷しておく等の公知の方法を適宜施すこともできる。なお、二つ折り葉書の場合、感圧接着剤は基紙の片面（Ｉ―Ｊ面）に設ければよい。
【００２６】
本発明によって得られる親展葉書用圧着用紙として、二つ折り、三つ折り、切り重ね、あるいは別体同士の重ね合わせなど、各種の重ね合わせの形で一時的には接着するが、必要に応じて容易に剥離できる見開き面を有する葉書、各種帳票、通知書、各種カードなどを挙げることができる。
【００２７】
【実施例】
以下実施例により本発明をさらに詳しく説明する。なお、以下の質量部とは、固形分換算を意味する。
【００２８】
基紙の製造：針葉樹晒クラフトパルプ２０質量部、広葉樹晒クラフトパルプ８０質量部を４３０ｍｌＣ．Ｓ．Ｆ．に叩解し、ロジンサイズ剤（商品名「サイズパインＥ」、荒川化学工業（株）製）０．７質量部、硫酸バンド３．５質量部を添加して紙料を調整し、長網抄紙機を使用して坪量８５ｇ／ｍ２の紙を抄造し、カレンダーで厚さ０．１１ｍｍに調整して基紙を得た。
【００２９】
実施例１
メタクリル酸メチル（ＭＭＡ）グラフト共重合天然ゴム系ラテックスとして、天然ゴム（ＮＲ）１００質量部とＭＭＡ１７．６重量部とを混合してグラフト共重合して得たＭＭＡグラフト共重合天然ゴムエマルジョン１００質量部に対して、ＳＢＲラテックス（商品名「Ｎｉｐｏｌ  ＬＸ４３０」、日本ゼオン（株）製）を１０質量部となるように配合した接着剤基剤１００質量部に対し、シリカゲル（商品名「ファインシールＸ３７Ｂ」、トクヤマ（株）製）２５質量部、スターチ（商品名「ＡＳ―２２５」、千葉製粉（株）製）１００質量部、ＰＶＡ（商品名「ＰＶＡ１１７」、（株）クラレ製）５質量部、架橋剤として炭酸ジルコニウムアンモニウム（商品名「ベイコート２０」、日本軽金属（株）製）５質量部を配合して本発明の感圧接着剤を調製した。得られた感圧接着剤を、上記基紙に、エアーナイフコーターを使用して塗工量５．０ｇ／ｍ２ずつ両面に塗工して親展葉書用圧着葉書用紙を得た。
【００３０】
実施例２
実施例１の架橋剤を、炭酸ジルコニウムカリウム（商品名「Ｚｉｒｇｅｌ  Ｋ」、日本軽金属（株）製）とした以外は実施例１と同様にして親展葉書用圧着葉書用紙を得た。
【００３１】
実施例３
実施例１の架橋剤を、カルボジイミド系架橋剤（商品名「カルボジライトＶ−０２」、日清紡績（株）製）とした以外は実施例１と同様にして親展葉書用圧着葉書用紙を得た。
【００３２】
実施例４
実施例１の架橋剤を、イソシアネート系架橋剤（商品名「ＣＲ−６０Ｎ」、大日本インキ化学工業（株）製）とした以外は実施例１と同様にして親展葉書用圧着葉書用紙を得た。
【００３３】
実施例５
実施例１の架橋剤を、エポキシ系架橋剤（商品名「ＨＵＸ−ＸＷ−３」、旭電化工業（株）製）とした以外は実施例１と同様にして親展葉書用圧着葉書用紙を得た。
【００３４】
実施例６
実施例１のＰＶＡを、ＣＭＣ（商品名「サンローズＦ３０ＭＣ」、日本製紙ケミカル（株）製）とした以外は実施例１と同様にして親展葉書用圧着葉書用紙を得た。
【００３５】
実施例７
実施例１のＰＶＡを、カゼインとした以外は実施例１と同様にして親展葉書用圧着葉書用紙を得た。
【００３６】
実施例８
実施例１のＰＶＡを、澱粉（商品名「ＭＳ３８００」、日本食品加工（株）製）とした以外は実施例１と同様にして親展葉書用圧着葉書用紙を得た。
【００３７】
実施例９
実施例３のＰＶＡを、ＣＭＣ（商品名「サンローズＦ３０ＭＣ」、日本製紙ケミカル（株）製）とした以外は実施例３と同様にして親展葉書用圧着葉書用紙を得た。
【００３８】
実施例１０
実施例３のＰＶＡを、カゼインとした以外は実施例３と同様にして親展葉書用圧着葉書用紙を得た。
【００３９】
実施例１１
実施例３のＰＶＡを、澱粉（商品名「ＭＳ３８００」、日本食品加工（株）製）とした以外は実施例３と同様にして親展葉書用圧着葉書用紙を得た。
【００４０】
実施例１２
実施例１の水溶性高分子を除外した以外は実施例１と同様にして親展葉書用圧着葉書用紙を得た。
【００４１】
実施例１３
実施例２の水溶性高分子を除外した以外は実施例２と同様にして親展葉書用圧着葉書用紙を得た。
【００４２】
実施例１４
実施例３の水溶性高分子を除外した以外は実施例３と同様にして親展葉書用圧着葉書用紙を得た。
【００４３】
実施例１５
実施例４の水溶性高分子を除外した以外は実施例４と同様にして親展葉書用圧着葉書用紙を得た。
【００４４】
実施例１６
実施例５の水溶性高分子を除外した以外は実施例５と同様にして親展葉書用圧着葉書用紙を得た。
【００４５】
比較例１
実施例１の架橋剤を除外した以外は実施例１と同様にして親展葉書用圧着葉書用紙を得た。
【００４６】
比較例２
実施例６の架橋剤を除外した以外は実施例６と同様にして親展葉書用圧着葉書用紙を得た。
【００４７】
比較例３
実施例７の架橋剤を除外した以外は実施例７と同様にして親展葉書用圧着葉書用紙を得た。
【００４８】
比較例４
実施例８の架橋剤を除外した以外は実施例８と同様にして親展葉書用圧着葉書用紙を得た。
【００４９】
比較例５
実施例８の架橋剤、水溶性高分子を除外した以外は実施例８と同様にして親展葉書用圧着葉書用紙を得た。
【００５０】
このようにして得た親展葉書用圧着用紙の製造直後のＴ型剥離接着力、印刷試験による表面強度、耐摩耗性を下記の方法により評価し、評価結果を表１に示した。
【００５１】
（１）Ｔ型剥離接着力の測定方法；得られた親展葉書用圧着用紙を、幅２５ｍｍ、長さ１００ｍｍに裁断して試料を作成し、この試料２枚を２５ｍｍの長さで重ね合わせ７ＭＰａの荷重を加えて圧着した。接着剤の剥離接着強さ試験方法ＪＩＳＫ６８５４に準じて、万能試験機（商品名「テンシロン」、（株）オリエンテック製）を用いてＴ型剥離接着力を測定した。
◎：１００〜１５０（ｇｆ／２５ｍｍ）
○：１５０〜２００（ｇｆ／２５ｍｍ）あるいは５０〜１００（ｇｆ／２５ｍｍ）
△：２００〜３００（ｇｆ／２５ｍｍ）あるいは３０〜５０（ｇｆ／２５ｍｍ）
×：３００（ｇｆ／２５ｍｍ）以上あるいは３０（ｇｆ／２５ｍｍ）以下
◎：優、○：良、△：可、×：不可
【００５２】
（２）印刷試験による表面強度；ＲＩテスターを使用し、上記実施例、比較例で得られた親展葉書用圧着用紙をインキタック２５で印刷した際に、感圧接着剤層が転写ロールに付着するか否かを目視観察した。また、該転写ロールをＡ２コート紙に転写させその発色濃度を測定した。なお、前記親展葉書用紙の代わりにＡ２コート紙を使用して印刷し、このときの転写ロールをさらに別のＡ２コート紙に転写した際の発色濃度が１．５になるようにインキの盛り量を調整した。
転写ロールに塗工層が全く付着しない  ：２点
転写ロールに塗工層がルーペで見て付着：１点
転写ロールに塗工層が肉眼で見て付着  ：０点
転写部の発色濃度が１．４を超える  ：２点
転写部の発色濃度が１．０〜１．４  ：１点
転写部の発色濃度が１．０未満      ：０点
転写ロールにおける付着物の評価結果の点数と、発色濃度の評価結果の点数との合計が、
４点：◎、  ３点：○、  ２点：△、  １〜０点：×
【００５３】
（３）耐摩耗性；板紙耐摩耗試験機を用い、１００回摩耗した際の接着層表面を目視により判定し消耗度を調べた。その結果、試験した面積のうち破壊された面積の割合が、
１０％以下の場合：◎、
３０％以下の場合：○、
５０％以下の場合：△、
５１％以上の場合：×とした。
【００５４】
（４）総合評価
以上の結果を基に以下のように評価した。
◎：優、○：良、△：可、×：不可
なお、上記（２）印刷試験による表面強度と（３）耐磨耗性とを、実機印刷機やプリンターでの表面強度の代用特性とする。
【００５５】
【表１】
2004216831.tif 000003
【００５６】
表１の結果より以下のことがわかる。
（１）架橋剤としてジルコニウム化合物を含有しさらに水溶性高分子を含有した実施例１、２、６、７、８は、印刷試験も磨耗試験も優れ総合評価が優であった。
（２）架橋剤としてカルボジイミド系化合物を含有しさらに水溶性高分子を含有した実施例３、９、１０、１１は、印刷試験も磨耗試験も優れ総合評価が優であった。
（３）実施例１２、１３、１４からわかるように、架橋剤としてジルコニウム化合物又はカルボジイミド系化合物を含有すると、水溶性高分子を含有しなくても表面強度に優れる。
（４）実施例４、５、１５、１６からわかるように、ジルコニウム化合物又はカルボジイミド系化合物以外であっても、架橋剤を使用すると表面強度に優れる。なお、評価結果では示さないが、各例において、用紙を保存中にブロッキングを起こさず、圧着強度が良好で、圧着後適度の力で剥離でき親展情報を読み取ることができ、通常の方法では再接着出来ないことは確認した。
【００５７】
【発明の効果】
以上説明したように本発明の親展葉書用圧着用紙は製造され、該用紙の接着剤層の基紙への定着性、接着剤皮膜の凝集力がともに強く、印刷機やプリンターなどを走行中に接着剤が摩耗したり脱落しない表面強度の強い親展葉書用圧着用紙が得られる。
【００５８】
【図面の簡単な説明】
【図１】本発明の三つ折り葉書の表面展開図
【図２】図１の葉書の裏面展開図
【図３】図１の葉書を折り込む際の状態説明図
【図４】本発明の二つ折り葉書の表面展開図
【図５】図４の葉書の裏面展開図
【図６】図４の葉書を折り込む際の状態説明図
【符号の説明】
１、３  スプロケット穴
２ａ、２ｂ、４  折り線
Ａ、Ｇ  宛名
Ｂ、Ｃ、Ｅ、Ｆ、Ｉ、Ｊ  秘匿すべき情報
Ｄ、Ｈ  折り畳んだあとの葉書裏面
【図１】
2004216831.tif 000004
【図２】
2004216831.tif 000005
【図３】
2004216831.tif 000006
【図４】
2004216831.tif 000007
【図５】
2004216831.tif 000008
【図６】
2004216831.tif 000009